КОМПОЗИЦИЯ, СОСТОЯЩАЯ ИЗ СМЕШАННОГО ОКСИДА ЦИРКОНИЯ И ЦЕРИЯ, С ПОВЫШЕННОЙ СПОСОБНОСТЬЮ К ВОССТАНОВЛЕНИЮ, СПОСОБ ПОЛУЧЕНИЯ И ПРИМЕНЕНИЕ В ОБЛАСТИ КАТАЛИЗА

2
2
2
2
2
1. Композиция, состоящая главным образом из смешанного оксида циркония и церия, с содержанием оксида циркония, по меньшей мере 45% по массе, предпочтительно, по меньшей мере 60% и еще более предпочтительно, по меньшей мере 70%, отличающаяся тем, что после прокаливания при 1000°С в течение 4 ч она имеет удельную площадь поверхности, составляющую по меньшей мере 25 м/г, предпочтительно, по меньшей мере 30 м/г, и еще более предпочтительно, по меньшей мере 35 м/г, и количество кислорода, являющегося подвижным от 200°С до 400°С, составляющее по меньшей мере 0,5 мл О/г, предпочтительно, по меньшей мере 0,6 мл О/г.
2
2
2. Композиция по п. 1, отличающаяся тем, что она имеет количество кислорода, являющегося подвижным от 200°С до 450°С, составляющее по меньшей мере 0,9 мл О/г и более конкретно по меньшей мере 1 мл О/г.
2
2
3. Композиция по п. 1 или 2, отличающаяся тем, что после прокаливания при 1100°С в течение 4 ч она имеет удельную площадь поверхности, составляющую по меньшей мере 8 м/г и более конкретно по меньшей мере 10 м/г.
4. Композиция по п. 1 или 2, отличающаяся тем, что после прокаливания при 1000°С в течение 4 ч она имеет температуру максимальной способности к восстановлению, составляющую не более 580°С и более конкретно не более 570°С.
2
2
5. Композиция по п. 4, отличающаяся тем, что после прокаливания при 1100°С в течение 4 ч она имеет удельную площадь поверхности, составляющую по меньшей мере 8 м/г и более конкретно по меньшей мере 10 м/г.
6. Композиция по п. 1 или 2, отличающаяся тем, что она также содержит один или несколько дополнительных элементов, выбранных из группы, состоящей из железа, кобальта, стронция, меди и марганца.
50
7. Композиция по п. 1 или 2, отличающаяся тем, что ее можно дезагрегировать с помощью обработки ультразвуком и после этой обработки она находится в виде частиц со средним диаметром (d), составляющим не более 10 мкм.
8. Способ получения композиции по любому из пп. 1-7, отличающийся тем, что он включает следующие этапы:
- (а) получения жидкой смеси, содержащей соединения церия, циркония и необязательно дополнительного элемента;
- (b) непрерывного введения указанной смеси в реакцию в реакторе с основным соединением, при этом время пребывания реакционной среды в зоне смешения реактора составляет не более 100 миллисекунд, предпочтительно, не более 20 миллисекунд, посредством чего на выходе реактора получается осадок;
- (с) нагревания указанного осадка в водной среде, при этом среда поддерживается при рН, составляющем по меньшей мере 5;
- (d) добавления к осадку, полученному на предыдущем этапе, добавки, выбранной из анионных поверхностно-активных веществ, неионных поверхностно-активных веществ, полиэтиленгликолей, карбоновых кислот и их солей и поверхностно-активных веществ типа карбоксиметилированных этоксилатов жирных спиртов;
- (е) прокаливания осадка, полученного таким образом.
9. Способ получения композиции по любому из пп. 1-7, отличающийся тем, что он включает следующие этапы:
- (а') получения жидкой смеси, содержащей соединения церия, циркония и необязательно дополнительного элемента;
- (b') непрерывного введения указанной смеси в реакцию в центробежном реакторе с основным соединением, при этом время пребывания реакционной среды в зоне смешения реактора составляет не более 10 с, предпочтительно, не более 20 миллисекунд, посредством чего на выходе реактора получается осадок;
- (с') нагревания указанного осадка в водной среде, при этом среда поддерживается при рН, составляющем по меньшей мере 5;
- (d') добавления к осадку, полученному на предыдущем этапе, добавки, выбранной из анионных поверхностно-активных веществ, неионных поверхностно-активных веществ, полиэтиленгликолей, карбоновых кислот и их солей и поверхностно-активных веществ типа карбоксиметилированных этоксилатов жирных спиртов;
- (е') прокаливания осадка, полученного таким образом.
10. Способ по п. 8 или 9, отличающийся тем, что в качестве соединений церия, циркония и необязательно дополнительного элемента применяют соединения, выбранные из нитратов, сульфатов, ацетатов, хлоридов и нитрата церия-аммония.
11. Способ по любому из п. 8 или 9, отличающийся тем, что нагревание осадка из этапа (с) или (с') осуществляют при температуре, составляющей по меньшей мере 100°С.
12. Каталитическая система, отличающаяся тем, что она содержит композицию по любому из пп. 1-7.
13. Способ обработки выхлопных газов двигателей внутреннего сгорания, отличающийся тем, что в качестве катализатора применяют каталитическую систему по п. 12 или композицию по любому из пп. 1-7.